(57)【要約】【課題】割れ、欠け、異常放電、ノジュールの発生を著しく低減させたセラミックス円筒形スパッタリングターゲットを提供する。【解決手段】セラミックス円筒形ターゲット材と円筒形基材とにより形成されたキャビティに、溶融状態の接合材を充填し、円筒軸方向の一端より冷却を開始し他端に向けて順次冷却し、冷却中にさらに溶融状態の接合材をキャビティに供給することにより、接合材のＸ線透過写真で、接合材が存在しない箇所の合計面積がＸ線透過写真面積５０ｃｍ２あたり１０ｃｍ２以下、かつ接合材が存在しない箇所の最大面積が９ｃｍ２以下であることを特徴とセラミックス円筒形スパッタリングターゲットを製造する。【選択図】図１
2010018883.tif 000002
【特許請求の範囲】
【請求項１】
セラミックス円筒形ターゲット材と円筒形基材とにより形成されたキャビティに接合材が充填されているセラミックス円筒形スパッタリングターゲットにおいて、接合材のＸ線透過写真で、接合材が存在しない箇所の合計面積がＸ線透過写真面積５０ｃｍ２あたり１０ｃｍ２以下、かつ接合材が存在しない箇所の最大面積が９ｃｍ２以下であることを特徴とするターゲット。
【請求項２】
接合材の融点におけるキャビティの体積に対する、キャビティに充填された接合材の２５℃における体積の比率が、９６％以上であることを特徴とする、請求項１に記載のターゲット。
【請求項３】
前記体積の比率が９８％以上であることを特徴とする、請求項２に記載のターゲット。
【請求項４】
前記体積の比率が１００％以上であることを特徴とする、請求項２又は３に記載のターゲット。
【請求項５】
接合材がＩｎ、Ｉｎ合金、Ｓｎ、またはＳｎ合金であることを特徴とする、請求項１から４のいずれかに記載のターゲット。
【請求項６】
セラミックス円筒形ターゲット材が、ＩＴＯまたはＡＺＯであることを特徴とする、請求項１から５のいずれかに記載のターゲット。
【請求項７】
セラミックス円筒形ターゲット材と円筒形基材とにより形成されたキャビティに接合材が充填されているセラミックス円筒形スパッタリングターゲットの製造方法において、キャビティに溶融状態の接合材を充填し、円筒軸方向の一端より冷却を開始し他端に向けて順次冷却し、冷却中にさらに溶融状態の接合材をキャビティに供給することを特徴とする、請求項１に記載のターゲットの製造方法。
【請求項８】
冷却を開始する円筒軸方向の一端とは反対側の端から溶融状態の接合材をキャビティに供給することを特徴とする請求項７記載の製造方法。
【請求項９】
冷却中に、溶融状態の接合材を溜めた接合材供給部から接合材をキャビティに供給することを特徴とする、請求項７又は８に記載の製造方法。
【請求項１０】
接合材をキャビティに充填するとき又は充填後に、キャビティに充填した溶融状態の接合材に振動を加えることを特徴とする、請求項７から９のいずれかに記載の製造方法。
【発明の詳細な説明】
【技術分野】
【０００１】
本発明はマグネトロン型回転カソードスパッタリング装置等に用いられる円筒形スパッタリングターゲット及びその製造方法に関するものである。
【背景技術】
【０００２】
マグネトロン型回転カソードスパッタリング装置は、円筒形スパッタリングターゲットの内側に磁場発生装置を有し、ターゲットの内側から冷却しつつ、ターゲットを回転させながらスパッタを行うものであり、ターゲット材の全面がエロージョンとなり均一に削られるため、従来の平板型マグネトロンスパッタリング装置の使用効率（２０〜３０％）に比べて格段に高いターゲット使用効率（６０％以上）が得られる。さらに、ターゲットを回転させることで、従来の平板型マグネトロンスパッタリング装置に比べて単位面積あたり大きなパワーを投入できることから高い成膜速度が得られる（特許文献１参照）。
【０００３】
マグネトロン型回転カソードスパッタリング装置に用いられるセラミックスターゲットの製造方法としては、例えば、円筒形基材の外周面に溶射法によってターゲット層を形成する方法（特許文献２参照）、円筒形基材の外周に粉末を充填し熱間等方圧プレス（ＨＩＰ）によりターゲットを形成、及び接合する方法（特許文献３参照）等が知られている。
【０００４】
しかし、溶射法、ＨＩＰ法は、それらを実施するための装置および運転のコストが多大であるとともに、円筒形基材と円筒形ターゲット材が一体で作製されているため、円筒形基材の再利用が困難で経済的ではない。またこれらの方法は熱膨張係数の差に起因する剥離や割れが発生しやすい。
【０００５】
低コストな作製方法として、別途作製したセラミックス焼結体からなる円筒形ターゲット材を半田材等の接合材を用いて接合する方法の開発が強く望まれている。この場合、溶射法、ＨＩＰ法と比較して高密度なセラミックス焼結体を使用できることから、高品位な膜が得られる、製造歩留りが高い等の利点もある。半田材を用いたセラミックス円筒形スパッタリングターゲット作製方法としては、円筒形ターゲット材、及び円筒形基材の一方の端を封止し、溶融状態の半田材を入れた円筒形ターゲット材に円筒形基材を挿入する方法（特許文献４参照）が知られている。
【０００６】
しかし、この方法では、半田材が液体から固体へ相変化することによる体積減少、及び融点から常温への冷却による体積減少が生じてしまい、これらの体積減少により発生する接合層欠陥により、熱伝導が不良となり割れ、欠けが発生したり、電気伝導が不良となり異常放電が発生したりすることがあった。また、スパッタリング中にノジュールと呼ばれる針状の突起物が発生することもあり、このノジュールにより異常放電やパーティクルが発生したりすることがあった。例えば、半田材として一般的に使用されているＩｎの場合、１５６．６℃で固化する際に、２．７％の体積減少、１５６．６℃から２５℃に冷却される際に１．２％の体積減少を生じ、最終的には３．９％の体積減少が発生してしまう。さらに、一般的にセラミックス円筒形ターゲット材の熱膨張係数は円筒形基材の熱膨張係数より小さいため、接合材の融点から常温に冷却する際に、円筒形ターゲット材と円筒形基材とにより形成されるキャビティ体積が増加し、前記Ｉｎ自体の体積減少以上の接合欠陥が発生してしまう。これらの現象は、従来の平板型スパッタリングターゲットでは、接合材の体積が減少してもそれに応じて平板型ターゲット材と平板型基材との間隔が狭くなるため問題とならず、円筒形スパッタリングターゲットでのみ発生する固有の問題であった。また、円筒形スパッタリングターゲットでは平板型スパッタリングターゲットと比較して極めて大きなパワーを単位面積あたりに投入するため、接合層欠陥により引き起こされる割れ、欠け、異常放電、ノジュールといった問題が発生しやすかった。
【０００７】
ところで、セラミックス材料や金属材料を接合材を用いて接合した場合、その接合状態の検査方法として、測定対象物の一方よりＸ線を照射し、他方より透過したＸ線を検出して、測定対象物各部のＸ線吸収量の違いから接合材の有無を判定する方法がある。このような方法を用いて初めて明らかとなる円筒形スパッタリングターゲットの接合層の状態と、前述の割れ、欠け、異常放電、ノジュールの円筒形スパッタリングターゲット固有の問題とが関連しているかどうかについては、これまで何ら検討されていなかった。
【先行技術文献】
【特許文献】
【０００８】
【特許文献１】特表昭５８−５００１７４号公報
【特許文献２】特開平０５−２２２５２７号公報
【特許文献３】特開平０５−２３０６４５号公報
【特許文献４】特許第３６１８００５号公報
【発明の概要】
【発明が解決しようとする課題】
【０００９】
本発明の課題は、割れ、欠け、異常放電、ノジュールの発生を著しく低減したセラミックス円筒形スパッタリングターゲットとその製造方法を提供することである。
【課題を解決するための手段】
【００１０】
本発明者らは、上記課題を解決するために鋭意検討を行った結果、円筒形ターゲット材と円筒形基材とにより形成されるキャビティに充填した溶融状態の接合材を、軸方向の一端より冷却を開始し他端に向けて順次冷却し、さらに溶融状態の接合材をキャビティに供給することにより、接合層欠陥を著しく低減できることを見出し、本発明を完成するに至った。
【００１１】
また、Ｘ線透過写真を用いて明らかとなる円筒形スパッタリングターゲットの接合層の状態と、割れ、欠け、異常放電、ノジュールの発生との関係に着目し、鋭意検討を行った結果、溶融状態の接合材を固化して接合層を形成したスパッタリングターゲットにおいて、Ｘ線透過写真で計測できる接合材が存在しない箇所の面積の合計と接合材が存在しない箇所の最大面積とを制御することにより、割れ、欠け、異常放電、ノジュールの発生を著しく低減できることを見出し、本発明を完成するに至った。
【００１２】
即ち本発明は、セラミックス円筒形ターゲット材と円筒形基材とにより形成されたキャビティに接合材が充填されているセラミックス円筒形スパッタリングターゲットにおいて、接合材のＸ線透過写真で、接合材が存在しない箇所の合計面積がＸ線透過写真面積５０ｃｍ２あたり１０ｃｍ２以下、かつ接合材が存在しない箇所の最大面積が９ｃｍ２以下であることを特徴とするターゲットである。
【００１３】
また本発明は、セラミックス円筒形ターゲット材と円筒形基材とにより形成されたキャビティに接合材が充填されているセラミックス円筒形スパッタリングターゲットの製造方法において、キャビティに溶融状態の接合材を充填し、円筒軸方向の一端より冷却を開始し、他端に向けて順次冷却し、冷却中にさらに溶融状態の接合材をキャビティに供給することを特徴とする上述のターゲットの製造方法である。以下、本発明を詳細に説明する。
【００１４】
本発明のターゲットにおいて、セラミックス円筒形ターゲット材と円筒形基材とにより形成されるキャビティとは、図１における３の部分であり、ここに接合材が充填されている。本発明の接合材のＸ線透過写真は、接合材の欠陥を調べるためのもので、例えば、円筒形スパッタリングターゲット外部よりＸ線照射装置を用いてＸ線を照射し、円筒形基材内部に貼り付けたＸ線撮影用フィルムで撮影することにより得られる。円筒形スパッタリングターゲットの曲率を考慮し、複数枚のＸ線撮影用フィルムで撮影すればよい。
【００１５】
接合材のＸ線透過写真において接合材が存在しない箇所の合計面積は、種々の方法により求めることが可能であるが、撮影したＸ線透過写真をデジタルファイル化し、市販の画像解析ソフトを使用するのが簡便で正確であるため好ましい。本発明の円筒形スパッタリングターゲットは、接合材が存在しない箇所の合計面積がＸ線透過写真面積５０ｃｍ２あたり１０ｃｍ２以下であることを特徴とする。この数値にまで接合層の欠陥を低減することで、欠陥に起因する熱伝導不良、電気伝導不良による割れ、欠け、異常放電等を低減することができる。好ましくはＸ線透過写真面積５０ｃｍ２あたり２ｃｍ２以下であり、さらに好ましくはＸ線透過写真面積５０ｃｍ２あたり１ｃｍ２以下である。
【００１６】
接合材のＸ線透過写真において接合材が存在しない箇所の最大面積も前述の手法により同様に計測できる。本発明の円筒形スパッタリングターゲットは、Ｘ線透過写真において接合材が存在しない箇所の最大面積が９ｃｍ２以下であることを特徴とする。この数値にまで接合層の欠陥の最大面積を小さくすることで、欠陥に起因する熱伝導不良、電気伝導不良による割れ、欠け、異常放電等を低減することができる。好ましくは１ｃｍ２以下である。本発明において接合材が存在しない箇所の最大面積とは、１つの円筒形スパッタリングターゲットにおいて接合材が存在しない箇所が複数ある場合には、それぞれの面積を求め、その中で最大の面積をいう。
【００１７】
また、接合材の融点におけるキャビティの体積とは、融点において溶融状態の接合材を充填しうる体積であり、この値は、接合材の融点、円筒形ターゲット材と円筒形基材の熱膨張係数、寸法から算出することができる。円筒形ターゲット材が複数個からなり、分割部に何らかの介在物等を挿入している場合は、その部分も含めた全体積を１つの円筒形ターゲットとみなし、キャビティの体積を求める。一方、キャビティに充填された接合材の２５℃における体積は、接合材の充填により増加した重量を２５℃における接合材密度で除することにより算出することができる。この両体積の比率は、接合材の材質により変化するが、従来は気泡がなく接合材が理想的に充填されたとしても、接合材の液相（溶融）状態と冷却された固相状態の密度差と熱膨張のために、最大で９４〜９６％の値しか取りえず、実際には充填時に気泡を巻き込む等の理由により、前記数値より低い値であった。しかし本発明の円筒形スパッタリングターゲットはこの比率が９６％以上であることを特徴とする。このような従来は達成しえない高い比率にまで接合層の欠陥を低減することで、欠陥に起因する熱伝導不良、電気伝導不良による割れ、欠け、異常放電、ノジュールを低減することができる。好ましくは９８％以上であり、さらに好ましくは１００％以上である。
【００１８】
本発明のターゲットは、前述のようにＸ線透過写真における接合材が存在しない箇所の合計面積とその最大面積が共に前述の条件を満たすものである。さらに、前述の体積の比率をも満たすものが好ましい。このような円筒形スパッタリングターゲットは、より割れ、欠け、異常放電、ノジュールの発生を低減できる。
【００１９】
接合材としては、一般的に半田材として使用されるものであれば使用可能である。好ましくは低融点半田であり、具体的にはＩｎ、Ｉｎ合金、Ｓｎ、Ｓｎ合金等が挙げられる。
【００２０】
セラミックス円筒形ターゲット材としては、種々のセラミックス材料が使用可能であるが、例えばＩｎ、Ｓｎ、Ｚｎ、Ａｌ、Ｔａ、Ｎｂ、Ｔｉの少なくとも１種を主成分とする酸化物等が挙げられ、より具体的には、ＩＴＯ（Ｉｎｄｉｕｍ  Ｔｉｎ  Ｏｘｉｄｅ）、ＡＺＯ（Ａｌｕｍｉｎｉｕｍ  Ｚｉｎｃ  Ｏｘｉｄｅ）、ＩＺＯ（Ｉｎｄｉｕｍ  Ｚｉｎｃ  Ｏｘｉｄｅ）、Ｔａ２Ｏ５、Ｎｂ２Ｏ５、ＴｉＯ２等が挙げられる。特にＩＴＯとＡＺＯは、割れ、欠けが発生しやすいため、またノジュールの発生が問題視されるフラットパネルディスプレイ用途で使用されるため好適である。
【００２１】
また、円筒形基材としては、例えば、Ｃｕ、Ｔｉ、Ａｌ、Ｍｏ、これらの金属の少なくとも１種を含む合金、ＳＵＳ等を挙げることができ、適当な熱伝導性、電気伝導性、強度等を備えているものであれば良い。
【００２２】
本発明のセラミックス円筒形スパッタリングターゲットは、本発明の方法により製造することができる。
【００２３】
円筒形基材と円筒形ターゲット材とにより形成されたキャビティに溶融状態の接合材を充填する方法としては、例えば、予め円筒形基材の外側に円筒形ターゲット材を配置した後、円筒形基材と円筒形ターゲット材との間隙の下部を封止し、上部より溶融状態の接合材を流し込む方法や、円筒形ターゲット材、及び円筒形基材の一方の端を封止し、溶融状態の接合材を入れた円筒形ターゲット材に円筒形基材を挿入する方法が挙げられる。
【００２４】
溶融状態の接合材を充填する時、あるいは充填した後に、溶融状態の接合材に振動を加えることが好ましい。こうすることで、円筒形基材と円筒形ターゲット材とにより形成されたキャビティに接合材が十分に行き渡り、気泡が除去され、より高い比率で接合材を充填することが可能となる。この時の振動加速度の下限は０．０５Ｇ以上、好ましくは０．１Ｇ以上で、さらに好ましくは１Ｇ以上である。振動の振幅の下限としては０．０１ｍｍ以上、好ましくは０．０３ｍｍ以上である。接合材を高い比率で充填する目的では特に上限は限定されないが、振動が強いと円筒形ターゲット材が位置ズレを起こしたり、接合材が封止部から漏れる可能性があるため、振動加速度としては２００Ｇ以下、振幅は１ｍｍ以下とすることが好ましい。接合材に振動を加える方法は特に限定されるものではないが、振動台やバイブレーターなどを使用することができる。また、円筒形ターゲット材の位置ズレや接合材の漏れ防止のために、円筒形ターゲット材に対して振動を加えるよりも、円筒形基材に対して振動を加えることにより、接合材に振動を加えることが好ましい。
【００２５】
円筒形ターゲット材と円筒形基材とにより形成されるキャビティに充填した溶融状態の接合材を、円筒軸方向の一端より冷却を開始し、他端に向けて順次冷却する方法としては、例えば、円筒形ターゲット材の外周に、個別に温度制御できるようにした複数個の加熱器を設置し、それによってあらかじめ円筒形ターゲット材全体を加熱しておき、その後、円筒軸方向の一端から他端に向けて順次加熱を弱める、または加熱を取りやめることにより、冷却を開始すればよい。これにより接合材は一端から他端に向けて順次冷却され、固化する。冷却速度は特に限定されるものではないが、余りに遅すぎる場合は生産性が低下し、余りに速すぎる場合は円筒形ターゲット材に熱衝撃による割れが発生する可能性があるため、０．０５〜３℃／分程度が好ましい。また、一端から他端に向けて順次冷却するときの温度勾配も特に限定されるものではないが、余りに小さすぎる場合は温度制御が困難となり、余りに大きすぎる場合は円筒形ターゲット材に熱衝撃による割れが発生する可能性があるため、０．１〜３℃／ｃｍ程度が好ましい。なお接合材がいったん融点以下に冷却されたのち、再び融点以上に加熱されることがないように温度制御する。このようにすることでより接合層欠陥を低減することができる。
【００２６】
また円筒形ターゲット材と円筒形基材とにより形成されるキャビティに充填した溶融状態の接合材の冷却中に、さらに溶融状態の接合材をキャビティに供給する方法としては、例えば適宜つぎ足していく方法や、キャビティの上部に溶融状態の接合材を溜めた接合材供給部を設け、そこから供給する方法が挙げられる。このような接合材供給部を設けるには、例えば、円筒形基材の外径より若干大きい内径を有する円筒形治具を円筒形ターゲット材上部に連結し、その円筒形治具と円筒形基材とにより形成された空間に溶融状態の接合材を溜めておけばよい。このようにすることで、円筒形ターゲット材と円筒形基材とにより形成されるキャビティに充填した溶融状態の接合材の冷却中に発生する接合層欠陥を低減することができる。なお冷却中に溶融状態の接合材をキャビティに供給する場合、冷却を開始する円筒軸方向の一端とは反対側の端から溶融状態の接合材を供給することが好ましい。
【発明の効果】
【００２７】
本発明によれば、割れ、欠け、異常放電、ノジュールの発生を著しく低減した円筒形スパッタリングターゲットとその製造方法を提供することができる。
【図面の簡単な説明】
【００２８】
【図１】本発明の円筒形スパッタリングターゲットを、中心軸を含む面で切断した断面図である。
【実施例】
【００２９】
以下、実施例をもって本発明をさらに詳細に説明するが、本発明はこれらに限定されるものではない。
【００３０】
実施例１
外径９８ｍｍφ、内径７８ｍｍφ、長さ１７５ｍｍの円筒形ＩＴＯターゲット材２個と、外径７６ｍｍφ、内径７０ｍｍφ、長さ４７０ｍｍのＳＵＳ３０４製円筒形基材１個を用意した。円筒形基材の下部より６０ｍｍの位置に円筒形ＩＴＯターゲット材の下端がくるように治具で保持し、その上に、テフロン（登録商標）シート、円筒形ＩＴＯターゲット材、テフロン（登録商標）シート、アルミ製治具（外径９８ｍｍφ、内径７８ｍｍφ、長さ４０ｍｍ）の順に積層した。円筒形ＩＴＯターゲット材の下端に耐熱性Ｏリングを配置し、アルミ製治具の上部から円筒軸方向に５０ｋｇｆの荷重を加えた。円筒形ＩＴＯターゲット材の外部に４個のリボンヒーター、アルミ製治具に１個のリボンヒーターを巻き付けた後、１８０℃まで加熱し、アルミ製治具と円筒形基材の間隙の上部より、溶融状態のＩｎを流し込んだ。流し込みの際には、十分Ｉｎが行き渡るよう振動を与えた。アルミ製治具の上端までＩｎを充填した後、円筒形ＩＴＯターゲット材に取り付けた４個のリボンヒーターを下部より上部に向かって順に３０分間隔で、０．４２℃／分で降温を開始し、円筒形ＩＴＯターゲット材を１３０℃まで降温させた。この降温の間、アルミ製治具は１８０℃を保持するよう過熱し、アルミ製治具とＳＵＳ３０４製円筒形基材の間に充填されたＩｎは溶融状態を保っていた。なお、このアルミ製治具が溶融状態の接合材を溜めた接合材供給部に相当する。
【００３１】
円筒形ＩＴＯターゲット材を全て１３０℃まで降温させた後、アルミ製治具も１３０℃まで降温させ、その後全体を２５℃まで冷却した。その後再度５０℃まで加熱し、円筒形ＩＴＯターゲット材及びアルミ製治具の間に挿入していたテフロン（登録商標）シートを取り除いた。その後再度全体を２５℃まで冷却した後、アルミ製治具及びアルミ製治具とＳＵＳ３０４製円筒形基材の間に充填されていたＩｎを取り除き、円筒形ＩＴＯスパッタリングターゲットを得た。Ｉｎの融点における円筒形ターゲット材と円筒形基材とにより形成されるキャビティ体積に対する、キャビティに充填されたＩｎの２５℃での体積の比率は１００．３％であった。円筒形スパッタリングターゲット外部よりＸ線照射装置を用いてＸ線を照射し、円筒形基材内部に貼り付けたＸ線撮影用フィルムでＸ線透過写真を撮影したところ、接合材が存在しない箇所の最大面積は０．４ｃｍ２であり、接合材が存在しない箇所の合計面積はＸ線透過写真面積５０ｃｍ２あたり０．９ｃｍ２であった。この円筒形ＩＴＯスパッタリングターゲットの放電試験を回転数６ｒｐｍ、スパッタリング圧力０．４Ｐａ、パワー密度４．０Ｗ／ｃｍ２の条件で行った結果、ノジュールや異常放電の発生はなく、また、ライフエンドまで割れ、欠けは認められなかった。
【００３２】
実施例２
接合材をＩｎＳｎとし、接合材流し込み時の温度を１６０℃、１回目の降温を１００℃としたこと以外は実施例１と同様にして、円筒形ＩＴＯスパッタリングターゲットを作製した。ＩｎＳｎの融点における円筒形ターゲット材と円筒形基材とにより形成されるキャビティ体積に対する、充填されたＩｎＳｎの２５℃での体積の比率は９８．３％であった。実施例１と同様にしてＸ線透過写真を撮影したところ、接合材が存在しない箇所の最大面積は１．０ｃｍ２であり、接合材が存在しない箇所の面積の合計はＸ線透過写真面積５０ｃｍ２あたり１．９ｃｍ２であった。この円筒形ＩＴＯスパッタリングターゲットの放電試験を実施例１と同様に行った結果、ノジュールや異常放電の発生はなく、また、ライフエンドまで割れ、欠けは認められなかった。
【００３３】
実施例３
円筒形ターゲット材をＡＺＯとしたこと以外は実施例１と同様にして、円筒形ＡＺＯスパッタリングターゲットを作製した。Ｉｎの融点における円筒形ターゲット材と円筒形基材とにより形成されるキャビティ体積に対する、充填されたＩｎの２５℃における体積の比率は１００．２％であった。実施例１と同様にしてＸ線透過写真を撮影したところ、接合材が存在しない箇所の最大面積は０．５ｃｍ２であり、接合材が存在しない箇所の面積の合計はＸ線透過写真面積５０ｃｍ２あたり１．２ｃｍ２であった。この円筒形ＩＴＯスパッタリングターゲットの放電試験を実施例１と同様に行った結果、ノジュールや異常放電の発生はなく、また、ライフエンドまで割れ、欠けは認められなかった。
【００３４】
実施例４
接合材流し込み時に弱めの振動を与えたこと以外は実施例１と同様にして、円筒形ＩＴＯスパッタリングターゲットを作製した。Ｉｎの融点における円筒形ターゲット材と円筒形基材とにより形成されるキャビティ体積に対する、充填されたＩｎの２５℃における体積の比率は９６．８％であった。実施例１と同様にしてＸ線透過写真を撮影したところ、接合材が存在しない箇所の最大面積は１．５ｃｍ２であり、接合材が存在しない箇所の面積の合計はＸ線透過写真面積５０ｃｍ２あたり３．１ｃｍ２であった。この円筒形ＩＴＯスパッタリングターゲットの放電試験を実施例１と同様に行った結果、ノジュールや異常放電の発生はなく、また、ライフエンドまで割れ、欠けは認められなかった。
【００３５】
実施例５
アルミ製治具を使用しないこと以外は実施例１と同様にして、円筒形ＩＴＯスパッタリングターゲットを作製した。Ｉｎの融点における円筒形ターゲット材と円筒形基材とにより形成されるキャビティ体積に対する、充填されたＩｎの２５℃における体積の比率は９３．２％であった。実施例１と同様にしてＸ線透過写真を撮影したところ、接合材が存在しない箇所の最大面積は７．０ｃｍ２であり、接合材が存在しない箇所の面積の合計はＸ線透過写真面積５０ｃｍ２あたり７．５ｃｍ２であった。この円筒形ＩＴＯスパッタリングターゲットの放電試験を実施例１と同様に行った結果、放電途中で極僅かのノジュールが発生したが、使用に差し支える程度ではなく、また、ライフエンドまで割れ、欠けは認められなかった。
【００３６】
実施例６
外径９８ｍｍφ、内径７８ｍｍφ、長さ１７５ｍｍの円筒形ＩＴＯターゲット材２個と、外径７６ｍｍφ、内径７０ｍｍφ、長さ４７０ｍｍのＳＵＳ３０４製円筒形基材１個を用意した。円筒形基材の下部より６０ｍｍの位置に円筒形ＩＴＯターゲット材の下端がくるように治具で保持し、その上に、テフロン（登録商標）シート、円筒形ＩＴＯターゲット材、テフロン（登録商標）シート、アルミ製治具（外径９８ｍｍφ、内径７８ｍｍφ、長さ４０ｍｍ）の順に積層した。円筒形ＩＴＯターゲット材の下端に耐熱性Ｏリングを配置し、アルミ製治具の上部から円筒軸方向に５０ｋｇｆの荷重を加えた。円筒形ＩＴＯターゲット材の外部に４個のリボンヒーター、アルミ製治具に１個のリボンヒーターを巻き付けた後、１８０℃まで加熱し、アルミ製治具と円筒形基材の間隙の上部より、溶融状態のＩｎを流し込んだ。流し込みの際には、十分Ｉｎが行き渡るよう電動のバイブレーターで円筒形基材に振動を与えた。この時の振動加速度は５０〜１００Ｇで、振幅は０．１〜０．２ｍｍであった。アルミ製治具の上端までＩｎを充填した後、円筒形ＩＴＯターゲット材に取り付けた４個のリボンヒーターを下部より上部に向かって順に３０分間隔で、０．４２℃／分で降温を開始し、円筒形ＩＴＯターゲット材を１３０℃まで降温させた。この降温の間、アルミ製治具は１８０℃を保持するよう過熱し、アルミ製治具とＳＵＳ３０４製円筒形基材の間に充填されたＩｎは溶融状態を保っていた。
【００３７】
円筒形ＩＴＯターゲット材を全て１３０℃まで降温させた後、アルミ製治具も１３０℃まで降温させ、その後全体を２５℃まで冷却した。その後再度５０℃まで加熱し、円筒形ＩＴＯターゲット材及びアルミ製治具の間に挿入していたテフロン（登録商標）シートを取り除いた。その後再度全体を２５℃まで冷却した後、アルミ製治具及びアルミ製治具とＳＵＳ３０４製円筒形基材の間に充填されていたＩｎを取り除き、円筒形ＩＴＯスパッタリングターゲットを得た。Ｉｎの融点における円筒形ターゲット材と円筒形基材とにより形成されるキャビティ体積に対する、キャビティに充填されたＩｎの２５℃での体積の比率は１００．３％であった。円筒形スパッタリングターゲット外部よりＸ線照射装置を用いてＸ線を照射し、円筒形基材内部に貼り付けたＸ線撮影用フィルムでＸ線透過写真を撮影したところ、接合材が存在しない箇所の最大面積は０．４ｃｍ２であり、接合材が存在しない箇所の合計面積はＸ線透過写真面積５０ｃｍ２あたり０．９ｃｍ２であった。この円筒形ＩＴＯスパッタリングターゲットの放電試験を回転数６ｒｐｍ、スパッタリング圧力０．４Ｐａ、パワー密度４．０Ｗ／ｃｍ２の条件で行った結果、ノジュールや異常放電の発生はなく、また、ライフエンドまで割れ、欠けは認められなかった。
【００３８】
実施例７
接合材流し込み時に弱めの振動を与えたこと以外は実施例１と同様にして、円筒形ＩＴＯスパッタリングターゲットを作製した。この時の振動加速度は０．１〜６Ｇで、振幅は０．０１〜０．０３ｍｍであった。Ｉｎの融点における円筒形ターゲット材と円筒形基材とにより形成されるキャビティ体積に対する、充填されたＩｎの２５℃における体積の比率は９６．８％であった。実施例１と同様にしてＸ線透過写真を撮影したところ、接合材が存在しない箇所の最大面積は１．５ｃｍ２であり、接合材が存在しない箇所の面積の合計はＸ線透過写真面積５０ｃｍ２あたり３．１ｃｍ２であった。この円筒形ＩＴＯスパッタリングターゲットの放電試験を実施例１と同様に行った結果、ノジュールや異常放電の発生はなく、また、ライフエンドまで割れ、欠けは認められなかった。
【００３９】
比較例１
アルミ製治具を使用せず、４個のリボンヒーターを同時に０．４２℃／分で降温を開始し、円筒形ＩＴＯターゲット材全体を均一に降温させたこと以外は実施例１と同様にして、円筒形ＩＴＯスパッタリングターゲットを作製した。Ｉｎの融点における円筒形ターゲット材と円筒形基材とにより形成されるキャビティ体積に対する、充填されたＩｎの２５℃における体積の比率は８７．６％であった。実施例１と同様にしてＸ線透過写真を撮影したところ、接合材が存在しない箇所の最大面積は５．８ｃｍ２であり、接合材が存在しない箇所の面積の合計はＸ線透過写真面積５０ｃｍ２あたり１０．６ｃｍ２であった。この円筒形ＩＴＯスパッタリングターゲットの放電試験を実施例１と同様に行った結果、放電途中でノジュール、異常放電が発生し、また、使用途中に割れが発生した。
【００４０】
比較例２
溶融状態のＩｎを流し込む際に、振動を与えないこと以外は比較例１と同様にして、円筒形ＩＴＯスパッタリングターゲットを作製した。Ｉｎの融点における円筒形ターゲット材と円筒形基材とにより形成されるキャビティ体積に対する、充填されたＩｎの２５℃における体積の比率は８２．１％であった。実施例１と同様にしてＸ線透過写真を撮影したところ、接合材が存在しない箇所の最大面積は９．７ｃｍ２であり、接合材が存在しない箇所の面積の合計はＸ線透過写真面積５０ｃｍ２あたり１２．５ｃｍ２であった。この円筒形ＩＴＯスパッタリングターゲットの放電試験を実施例１と同様に行った結果、放電途中でノジュール、異常放電が発生し、また、使用途中に割れが発生した。
【符号の説明】
【００４１】
１．円筒形ターゲット材
２．円筒形基材
３．円筒形ターゲット材と円筒形基材とにより形成されるキャビティ
【図１】
2010018883.tif 000003